이상 으로부터 , WO 3 의 함유량 은 25 중량 ％ 내지 60 중량 ％ 인 것 이 바람직 하 였 다 . WO 3 함유량 이 25 중량 ％ 미만 이 면 유리 전이 온도 가 낮 고 , 형광체 소부 공정 에서 변형 된다고 하 는 문제 를 일으킬 가능 성 이 있 다 . 또한 , 60 중량 ％ 를 초과 하 면 , 연화 온도 가 600 ℃ 를 초과 하 기 때문 에 , 이 유리 를 기판 상 에서 성형 소성 시킬 때 , 배 면판 유리 재료 를 열화 시킬 가능 성 이 있 기 때문 에 바람직 하 지 않 았 다 .